(57)【要約】【課題】硬度及び耐熱性等に優れ、更に光学特性にも優れる重合体が得られる重合性化合物及び重合性組成物を提供すること。【解決手段】下記一般式（１）で表される重合性化合物。2008214411.tif 000058（式中、Ｘ1〜Ｘ3は、各々独立して水素原子又はメチル基を表し、Ｙは、−ＣＯＲ、−ＣＯＯＲ又は−ＯＣＯＲ等を表し、Ｒは、水素原子、ハロゲン原子、炭素原子数１〜８のアルキル基、又は６員環を表し、環Ａ及び環Ｂは、縮合環又は６員環の環構造を表し、少なくとも一つは縮合環であり、Ｌ1〜Ｌ3は、各々独立して−ＣＯＯ−又は−ＯＣＯ−等を表す。【選択図】なし【特許請求の範囲】
【請求項１】
下記一般式（１）で表される重合性化合物。
【化１】
2008214411.tif 000057
（一般式（１）中、Ｘ1、Ｘ2及びＸ3は、各々独立して、水素原子又はメチル基を表し、
Ｙは、ハロゲン原子、ニトリル基、分岐を有していてもよい炭素原子数１〜８のアルキル基、分岐を有していてもよい炭素原子数１〜８のアルコキシ基、分岐を有していてもよい炭素原子数２〜８のアルケニル基、分岐を有していてもよい炭素原子数２〜８のアルケニルオキシ基、−ＣＯＲ、−ＣＯＯＲ又は−ＯＣＯＲを表し、Ｒは、水素原子、ハロゲン原子、分岐を有してもよい炭素原子数１〜８のアルキル基又は置換基を有してもよい６員環を表し、
環Ａ及び環Ｂは、縮合環又は６員環の環構造を表し、少なくとも一つは縮合環であり、該縮合環及び該６員環は置換基を有していてもよく、該６員環中の炭素原子はヘテロ原子で置換されていてもよく、
Ｌ1、Ｌ2及びＬ3は、各々独立して、−ＣＯＯ−、−ＯＣＯ−、−ＯＣＯＯ−、−（ＣＨ2）a−、−（ＣＨ2）b−Ｏ−、−Ｏ−（ＣＨ2）c−、−Ｏ−（ＣＨ2）d−Ｏ−、−（ＣＨ2）e−Ｏ−ＣＯ−、−ＣＯ−Ｏ−（ＣＨ2）f−、−（ＣＨ2）g−ＣＯ−Ｏ−、−Ｏ−ＣＯ−（ＣＨ2）h−、−（ＣＨ2）i−Ｏ−ＣＯ−Ｏ−、−Ｏ−ＣＯ−Ｏ−（ＣＨ2）j−、−Ｏ−（ＣＨ2）k−Ｏ−ＣＯ−、−ＣＯ−Ｏ−（ＣＨ2）l−Ｏ−、−Ｏ−（ＣＨ2）m−ＣＯ−Ｏ−、−Ｏ−ＣＯ−（ＣＨ2）n−Ｏ−、−Ｏ−（ＣＨ2）o−Ｏ−ＣＯ−Ｏ−、−Ｏ−ＣＯ−Ｏ−（ＣＨ2）p−Ｏ−、−（ＣＨ2ＣＨ2Ｏ）q−、又は−（ＯＣＨ2ＣＨ2）r−で表される何れか一種を表し、ａ、ｂ、ｃ、ｄ、ｅ、ｆ、ｇ、ｈ、ｉ、ｊ、ｋ、ｌ、ｍ、ｎ、ｏ及びｐは各々独立して１〜８の整数を表し、ｑ及びｒは各々独立して１〜３の整数を表す。）
【請求項２】
上記一般式（１）において、Ｙが−ＣＯＲ、−ＣＯＯＲ又は−ＯＣＯＲである請求項１記載の重合性化合物。
【請求項３】
上記一般式（１）において、環Ａ及び環Ｂの少なくとも一つがナフタレン環である請求項１又は２記載の重合性化合物。
【請求項４】
上記一般式（１）において、Ｌ1が−ＣＯＯ−であり、Ｌ2が−ＯＣＯ−である請求項１〜３の何れかに記載の重合性化合物。
【請求項５】
上記一般式（１）において、Ｌ3が−（ＣＨ2）a−又は−Ｏ−（ＣＨ2）c−である請求項１〜４の何れかに記載の重合性化合物。
【請求項６】
請求項１〜５の何れかに記載の重合性化合物を含有する重合性組成物。
【請求項７】
さらに液晶化合物を含有する請求項６記載の重合性組成物。
【請求項８】
上記重合性化合物の含有量と上記液晶化合物の含有量との合計を１００質量部としたとき、上記重合性化合物の含有量が３〜１００質量部である請求項７記載の重合性組成物。
【請求項９】
さらにラジカル重合開始剤を含有する請求項６〜８の何れかに記載の重合性組成物。
【請求項１０】
請求項６〜９の何れかに記載の重合性組成物を光重合させることにより作製された重合体。
【請求項１１】
請求項１０記載の重合体を使用してなるディスプレイ用光学フィルム。
【発明の詳細な説明】
【技術分野】
【０００１】
本発明は、少なくとも一の縮合環を有し、且つ、両端に（メタ）アクリロイルオキシ基を三官能有する新規な重合性化合物に関し、詳しくは、該（メタ）アクリロイルオキシ基が、一方の末端にスペーサーを介して一官能結合し、他方の末端にスペーサーを介さずに二官能結合しており、これらの（メタ）アクリロイルオキシ基により重合すると、優れた耐熱性、硬度、光学特性及び耐溶剤性等を有する硬化物となる重合性化合物に関する。
また、本発明は、該重合性化合物を用いた重合性組成物、及び該重合性組成物を光重合させることにより作製された重合体に関する。該重合体は、位相差フィルム、偏光板、光偏光プリズム、ディスプレイ用光学フィルム等の光学材料として有用なものである。
【背景技術】
【０００２】
液晶物質は、ＴＮ型やＳＴＮ型に代表されるディスプレイ表示等の液晶分子の可逆的運動を利用した表示媒体への応用以外にも、その配向性と屈折率、誘電率、磁化率、弾性率、熱膨張率等の物理的性質の異方性を利用して、位相差板、偏光板、光偏光プリズム、輝度向上フィルム、ローパス・フィルター、各種光フィルター等の光学異方体への応用が検討されている。
【０００３】
上記光学異方体は、例えば、重合性官能基を有する液晶化合物又は該液晶化合物を含有する重合性組成物を液晶状態で均一に配向させた後、液晶状態を保持したまま紫外線等のエネルギー線を照射して光重合により硬化させることによって製造することができるが、この液晶化合物の配向状態は、均一にかつ半永久的に固定化することが求められる。
【０００４】
また、上記重合性組成物の液晶相発現温度が高い場合、エネルギー線による光重合だけでなく意図しない熱重合も誘起されて、液晶分子の均一な配向状態が失われるため、所望する配向の固定が困難である。従って、硬化時の温度管理を容易にするために、室温付近で液晶相を示す重合性組成物が求められている。
【０００５】
また、重合体は重合性組成物を基板に塗布して重合することによって得られるが、非重合性化合物が含まれると、得られる重合体の強度が不足したり、膜内に応力歪みが残存したりする欠点がある。また、非重合性化合物を溶媒等で取り除くと、膜の均質性が保てずムラが生じたりする問題がある。従って、膜厚が均一な重合体を得るためには、重合性組成物を溶剤に溶かしたものを塗工する方法が好ましく用いられ、液晶化合物又はそれを含む重合性組成物の溶媒溶解性が良好であることが必要とされる。
【０００６】
さらに、上記光学異方体は、通常、単独のフィルムとして用いるのではなく、ガラス等の基材に他の機能材料と積層して用いられるため、他の機能材料の塗工に支障がないように、耐溶剤性及び高い硬度を示すことが求められる。
【０００７】
上記光学異方体に用いられる重合性化合物としては、重合性官能基が(メタ)アクリル基である化合物が、重合反応性が高く、高い透明性を有する重合物が得られるので、利用が盛んに検討されている。
その中でも、特に（メタ）アクリル基が２官能の単量体及び３官能の単量体は、重合物の耐熱性及び耐溶剤性を改善する上で有効であることが知られており、例えば、特許文献１〜４には、２官能の単量体が提案されており、特許文献５〜７には３官能の単量体が提案されている。
しかし、これらの単量体を用いた場合、重合体に結晶が析出したり、配向の均一制御が困難になる場合があるという問題があった。
【０００８】
【特許文献１】特開平１１−１１６５３４号公報
【特許文献２】特開２００２−１４５８３０号公報
【特許文献３】特開２００３−３１５５５３号公報
【特許文献４】特開２００５−２６３７８９号公報
【特許文献５】特開平１１−１３０７２９号公報
【特許文献６】特開２００５−３０９２５５号公報
【特許文献７】国際公開第２００６／０４９１１１号パンフレット
【発明の開示】
【発明が解決しようとする課題】
【０００９】
従って、本発明の目的は、配向の制御が可能で、特に硬度及び耐熱性に優れ、更に光学特性等にも優れる重合体が得られる重合性化合物及び重合性組成物を提供することにある。
【課題を解決するための手段】
【００１０】
本発明は、下記一般式（１）で表される重合性化合物を提供することにより、上記目的を達成したものである。
【００１１】
【化１】
2008214411.tif 000002
（一般式（１）中、Ｘ1、Ｘ2及びＸ3は、各々独立して、水素原子又はメチル基を表し、
Ｙは、ハロゲン原子、ニトリル基、分岐を有していてもよい炭素原子数１〜８のアルキル基、分岐を有していてもよい炭素原子数１〜８のアルコキシ基、分岐を有していてもよい炭素原子数２〜８のアルケニル基、分岐を有していてもよい炭素原子数２〜８のアルケニルオキシ基、−ＣＯＲ、−ＣＯＯＲ又は−ＯＣＯＲを表し、Ｒは、水素原子、ハロゲン原子、分岐を有してもよい炭素原子数１〜８のアルキル基又は置換基を有してもよい６員環を表し、
環Ａ及び環Ｂは、縮合環又は６員環の環構造を表し、少なくとも一つは縮合環であり、該縮合環及び該６員環は置換基を有していてもよく、該６員環中の炭素原子はヘテロ原子で置換されていてもよく、
Ｌ1、Ｌ2及びＬ3は、各々独立して、−ＣＯＯ−、−ＯＣＯ−、−ＯＣＯＯ−、−（ＣＨ2）a−、−（ＣＨ2）b−Ｏ−、−Ｏ−（ＣＨ2）c−、−Ｏ−（ＣＨ2）d−Ｏ−、−（ＣＨ2）e−Ｏ−ＣＯ−、−ＣＯ−Ｏ−（ＣＨ2）f−、−（ＣＨ2）g−ＣＯ−Ｏ−、−Ｏ−ＣＯ−（ＣＨ2）h−、−（ＣＨ2）i−Ｏ−ＣＯ−Ｏ−、−Ｏ−ＣＯ−Ｏ−（ＣＨ2）j−、−Ｏ−（ＣＨ2）k−Ｏ−ＣＯ−、−ＣＯ−Ｏ−（ＣＨ2）l−Ｏ−、−Ｏ−（ＣＨ2）m−ＣＯ−Ｏ−、−Ｏ−ＣＯ−（ＣＨ2）n−Ｏ−、−Ｏ−（ＣＨ2）o−Ｏ−ＣＯ−Ｏ−、−Ｏ−ＣＯ−Ｏ−（ＣＨ2）p−Ｏ−、−（ＣＨ2ＣＨ2Ｏ）q−、又は−（ＯＣＨ2ＣＨ2）r−で表される何れか一種を表し、ａ、ｂ、ｃ、ｄ、ｅ、ｆ、ｇ、ｈ、ｉ、ｊ、ｋ、ｌ、ｍ、ｎ、ｏ及びｐは各々独立して１〜８の整数を表し、ｑ及びｒは各々独立して１〜３の整数を表す。）
【００１２】
また、本発明（請求項２記載の発明）は、上記一般式（１）において、Ｙが−ＣＯＲ、−ＣＯＯＲ又は−ＯＣＯＲである請求項１記載の重合性化合物を提供するものである。
【００１３】
また、本発明（請求項３記載の発明）は、上記一般式（１）において、環Ａ及び環Ｂの少なくとも一つがナフタレン環である請求項１又は２記載の重合性化合物を提供するものである。
【００１４】
また、本発明（請求項４記載の発明）は、上記一般式（１）において、Ｌ1が−ＣＯＯ−であり、Ｌ2が−ＯＣＯ−である請求項１〜３の何れかに記載の重合性化合物を提供するものである。
【００１５】
また、本発明（請求項５記載の発明）は、上記一般式（１）において、Ｌ3が−（ＣＨ2）a−又は−Ｏ−（ＣＨ2）c−である請求項１〜４の何れかに記載の重合性化合物を提供するものである。
【００１６】
また、本発明（請求項６記載の発明）は、請求項１〜５の何れかに記載の重合性化合物を含有する重合性組成物を提供するものである。
【００１７】
また、本発明（請求項７記載の発明）は、さらに液晶化合物を含有する請求項６記載の重合性組成物を提供するものである。
【００１８】
また、本発明（請求項８記載の発明）は、上記重合性化合物の含有量と上記液晶化合物の含有量との合計を１００質量部としたとき、上記重合性化合物の含有量が３〜１００質量部である請求項７記載の重合性組成物を提供するものである。
【００１９】
また、本発明（請求項９記載の発明）は、さらにラジカル重合開始剤を含有する請求項６〜８の何れかに記載の重合性組成物を提供するものである。
【００２０】
また、本発明（請求項１０記載の発明）は、請求項６〜９の何れかに記載の重合性組成物を光重合させることにより作製された重合体を提供するものである。
【００２１】
また、本発明（請求項１１記載の発明）は、請求項１０記載の重合体を使用してなるディスプレイ用光学フィルムを提供するものである。
【発明の効果】
【００２２】
本発明の重合性化合物、及び該重合性化合物を含有する重合性組成物は、室温付近において液晶状態で重合可能である。該重合性化合物又は該重合性組成物を光重合させることにより作製された本発明の重合体は、硬度、耐熱性、配向制御性、光学特性及び耐溶剤性等に優れ、液晶状態で重合したものは光学材料として有用である。
【発明を実施するための最良の形態】
【００２３】
以下、本発明の重合性化合物、該重合性化合物を含有する本発明の重合性組成物及び該重合組成物を光重合させることにより作製される本発明の重合体について、その好ましい実施形態に基づき詳細に説明する。
【００２４】
先ず、本発明の重合性化合物について説明する。
上記一般式（１）中のＹで表されるハロゲン原子としては、フッ素原子、塩素原子、臭素原子、ヨウ素原子等が挙げられる。
【００２５】
上記一般式（１）中のＹで表される分岐を有してもよい炭素原子数１〜８のアルキル基としては、メチル、エチル、プロピル、イソプロピル、ブチル、第二ブチル、第三ブチル、イソブチル、アミル、イソアミル、第三アミル、ヘキシル、２−ヘキシル、３−ヘキシル、ヘプチル、２−ヘプチル、３−ヘプチル、イソヘプチル、第三ヘプチル、ｎ−オクチル、イソオクチル、第三オクチル、２−エチルヘキシル等が挙げられる。
【００２６】
上記一般式（１）中のＹで表される分岐を有してもよい炭素原子数１〜８のアルコキシ基としては、メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ等が挙げられる。
【００２７】
上記一般式（１）中のＹで表される分岐を有してもよい炭素原子数２〜８のアルケニル基としては、ビニル、プロペニル、イソプロペニル、ブテニル、イソブテニル、オクテニル等が挙げられる。
【００２８】
上記一般式（１）中のＹで表される分岐を有してもよい炭素原子数２〜８のアルケニルオキシ基としては、ビニルオキシ、プロペニルオキシ、イソプロペニルオキシ、ブテニルオキシ、イソブテニルオキシ、オクテニルオキシ等が挙げられる。
【００２９】
Ｙで表される上記のアルキル基、アルコキシ基、アルケニル基及びアルケニルオキシ基は、フッ素原子、塩素原子、臭素原子、ヨウ素原子等のハロゲン原子、シアノ基等で置換されていてもよい。例えば、置換された炭素原子数１〜８のアルコキシ基としては、クロロメチルオキシ、トリフルオロメチルオキシ、シアノメチルオキシ、ジクロロエチルオキシ等が挙げられる。
【００３０】
Ｒで表されるハロゲン原子及び分岐を有してもよい炭素原子数１〜８のアルキル基としては、例えば、それぞれＹで表されるものとして例示したものが挙げられる。
Ｒで表される置換基を有してもよい６員環としては、例えば、環Ａ又は環Ｂで表される６員環として後に例示するもの（置換等されたものも含む）が挙げられる。
【００３１】
上記一般式（１）中の環Ａ又は環Ｂで表される縮合環は、ナフタレン環、アントラセン環、フェナントレン環、フェナレン環又はフルオレン環である。
【００３２】
また、環Ａ又は環Ｂで表される６員環は、ベンゼン環又はシクロヘキサン環であり、該６員環中の炭素原子を置換するヘテロ原子としては、窒素原子、硫黄原子及び酸素原子が挙げられる。窒素原子で置換された６員環としては、ピリジン、ピラジン、ピリミジン、ピリダジン、トリアジン、ピペリジン、ピペラジン等が挙げられ、硫黄原子で置換された６員環としては、チオピラン、チオピリリウム等が挙げられ、酸素原子で置換された６員環としては、１，４−ジオキサン−２，６−ジオン、１，４−ジオキサン−２，５−ジオン、１，３，５−トリオキサン、ピラン等が挙げられ、また、オキサチアン、オキサジン、チアジン等の異なるヘテロ原子で置換された６員環であってもよい。また、上記シクロヘキサン環は不飽和結合を含むものであってもよい。
【００３３】
環Ａ又は環Ｂが有していてもよい置換基としては、例えば、Ｙで表されるものとして前述したハロゲン原子、分岐を有してもよい炭素原子数１〜８のアルキル基及びアルコキシ基、及び分岐を有していてもよい炭素原子数２〜８のアルケニル基及びアルケニルオキシ基、並びにシアノ基が挙げられる。
【００３４】
本発明の重合性化合物は、２つの（メタ）アクリロイルオキシ基が結合しているベンゼン環、環Ａ及び環Ｂが直鎖状に並んだ構造であることが好ましい。ここで言う「直鎖状」とは、重合性化合物の分子構造が直線性を保つことであり、具体的には以下のことを意味する。
例えば、環Ａがベンゼン環又はシクロヘキサン環である場合は、環の１位及び４位に、Ｌ1及びＬ2が結合する。環Ａがナフタレン環、アントラセン環又はフルオレン環である場合は、環の２位又は３位と６位又は７位に、Ｌ1及びＬ2が結合する。環Ａがフェナントレン環である場合は、環の１位と８位、２位と７位、又は３位と６位に、Ｌ1及びＬ2が結合する。環Ａがフェナレン環である場合は、例えば、Ｌ1が環の１位に結合する場合、Ｌ2は５位、６位又は７位に結合し、Ｌ1が環の２位に結合する場合、Ｌ2は５位、６位、７位又は８位に結合し、他の場合もこれらに準ずる。また、環ＢにおけるＬ2及びＬ3の結合も、上述の環ＡにおけるＬ1及びＬ2の結合に準じる。
【００３５】
上記一般式（１）で表される本発明の重合性化合物の具体的な構造としては、下記化合物Ｎｏ．１〜１４４が挙げられる。ただし、本発明は以下の化合物により制限を受けるものではない。
【００３６】
【化２】
2008214411.tif 000003
【００３７】
【化３】
2008214411.tif 000004
【００３８】
【化４】
2008214411.tif 000005
【００３９】
【化５】
2008214411.tif 000006
【００４０】
【化６】
2008214411.tif 000007
【００４１】
【化７】
2008214411.tif 000008
【００４２】
【化８】
2008214411.tif 000009
【００４３】
【化９】
2008214411.tif 000010
【００４４】
【化１０】
2008214411.tif 000011
【００４５】
【化１１】
2008214411.tif 000012
【００４６】
【化１２】
2008214411.tif 000013
【００４７】
【化１３】
2008214411.tif 000014
【００４８】
【化１４】
2008214411.tif 000015
【００４９】
【化１５】
2008214411.tif 000016
【００５０】
【化１６】
2008214411.tif 000017
【００５１】
【化１７】
2008214411.tif 000018
【００５２】
【化１８】
2008214411.tif 000019
【００５３】
本発明の重合性化合物の中でも、上記一般式（１）において、Ｙが−ＣＯＲ、−ＣＯＯＲ又は−ＯＣＯＲであるものが、溶媒溶解性に優れるため特に好ましく、Ｌ1が−ＣＯＯ−であり、Ｌ2が−ＯＣＯ−である重合性化合物も、溶媒溶解性に優れるため特に好ましい。また、環Ａ及び環Ｂの少なくとも一つがナフタレン環である重合性化合物は、光学屈折率異方性が高いため好ましい。
【００５４】
本発明の重合性化合物は、その製造方法については特に限定されず、公知の反応を応用して製造することができる。例えば、先ず、フェノール化合物又はナフトール化合物の水酸基に対して（メタ）アクリル酸ハロゲン化物をエステル化させることにより、（メタ）アクリロイルオキシ中間体を得る。次いで、２つの（メタ）アクリロイルオキシ基中間体を、下記〔化１９〕に示す反応式に従って反応させてＬ1又はＬ2を形成することにより、本発明の重合性化合物を得ることができる。尚、下記〔化１９〕に示す反応式により得られる本発明の重合性化合物は、Ｌ1又はＬ2が−ＣＯＯ−又は−ＯＣＯ−のものであり、（メタ）アクリロイルオキシ基は、Ｒ1部分及びＲ2部分それぞれに含まれている。
【００５５】
【化１９】
2008214411.tif 000020
【００５６】
本発明の重合性化合物は、必要に応じて液晶材料に配合されて、硬度、耐熱性、液晶配向固定化能、光学特性及び耐溶剤性に優れた光学異方体作製用材料として好ましく用いられる他、液晶配向膜、液晶配向制御剤、コーティング材、保護板作製材料等に用いることができる。
【００５７】
次に、本発明の重合性組成物について説明する。
本発明の重合性組成物は、本発明の重合性化合物を含有するもので、光学異方体作製用材料として好ましく用いられる。本発明の重合性組成物は、本発明の重合性化合物のほかに、さらに液晶化合物を含有することができる。尚、ここでいう液晶化合物には、従来既知の液晶化合物及び液晶類似化合物並びにそれらの混合物が含まれる。
【００５８】
本発明の重合性組成物において、本発明の重合性化合物の含有量は、該重合性化合物の含有量と上記液晶化合物の含有量との合計量を１００質量部としたとき３〜１００質量部、特に５〜１００質量部となるようにすることが好ましい。本発明の重合性化合物の比率が３質量部より少ないと、本発明の効果が得られない場合がある。
また、特に重合体の硬度を高めたい場合には、本発明の重合性化合物の比率を高くする（具体的には７０〜１００質量部）ことが好ましい。特に配向の均質性を高めたい場合には、本発明の重合性化合物の比率が３０〜７０質量部となるように、上記液晶化合物を併用することが好ましい。
【００５９】
上記液晶化合物としては、通常一般に使用される液晶化合物を使用することができ、該液晶化合物の具体例としては、特に制限するものではないが、例えば、下記〔化２０〕に示す液晶化合物が挙げられる。
尚、〔化２０〕中のＷ1は水素原子、分岐を有してもよい炭素原子数１〜８のアルキル基、分岐を有してもよい炭素原子数１〜８のアルコキシ基、分岐を有してもよい炭素原子数２〜８のアルケニル基、分岐を有してもよい炭素原子数２〜８のアルケニルオキシ基、分岐を有してもよい炭素原子数２〜８のアルコキシアルキル基、分岐を有してもよい炭素原子数２〜８のアルカノイルオキシ基又は分岐を有してもよい炭素原子数２〜８のアルコキシカルボニル基を表し、Ｗ3はシアノ基、ハロゲン原子、分岐を有してもよい炭素原子数１〜８のアルキル基、分岐を有してもよい炭素原子数２〜８のアルカノイルオキシ基又は分岐を有してもよい炭素原子数２〜８のアルコキシカルボニル基を表し、Ｗ2及びＷ4は水素原子、ハロゲン原子又はニトリル基を表す。
【００６０】
【化２０】
2008214411.tif 000021
【００６１】
また、本発明の重合性組成物においては、上記液晶化合物として、重合性官能基を有する液晶化合物が好ましく使用される。該重合性官能基としては、（メタ）アクリロイルオキシ基、フルオロアクリル基、クロロアクリル基、トリフルオロメチルアクリル基、オキシラン環（エポキシ）、オキセタン環、スチレン化合物（スチリル基）、ビニル基、ビニルエーテル基、ビニルケトン基、マレイミド基、フェニルマレイミド基等が好ましい。該重合性官能基を有する液晶化合物としては、通常一般に使用されるものを用いることができ、その具体例としては、特に制限するものではないが、特開２００５−１５４７３号公報の段落[０１７２]〜[０３１４]に挙げられている化合物、及び下記〔化２１〕〜〔化３２〕に示す化合物が挙げられる
【００６２】
【化２１】
2008214411.tif 000022
【００６３】
【化２２】
2008214411.tif 000023
【００６４】
【化２３】
2008214411.tif 000024
【００６５】
【化２４】
2008214411.tif 000025
【００６６】
【化２５】
2008214411.tif 000026
【００６７】
【化２６】
2008214411.tif 000027
【００６８】
【化２７】
2008214411.tif 000028
【００６９】
【化２８】
2008214411.tif 000029
【００７０】
【化２９】
2008214411.tif 000030
【００７１】
【化３０】
2008214411.tif 000031
【００７２】
【化３１】
2008214411.tif 000032
【００７３】
【化３２】
2008214411.tif 000033
【００７４】
本発明の重合性組成物は、必要に応じて用いられる他の単量体（エチレン性不飽和結合を有する化合物）及びラジカル重合開始剤と共に、溶剤に溶解して溶液にすることができる。
【００７５】
上記他の単量体としては、メチル（メタ）アクリレート、エチル（メタ）アクリレート、プロピル（メタ）アクリレート、ブチル（メタ）アクリレート、第二ブチル（メタ）アクリレート、第三ブチル（メタ）アクリレート、ヘキシル（メタ）アクリレート、２−エチルヘキシル（メタ）アクリレート、テトラヒドロフルフリル（メタ）アクリレート、グリシジル（メタ）アクリレート、アリル（メタ）アクリレート、アリルオキシル（メタ）アクリレート、シクロヘキシル（メタ）アクリレート、ベンジル（メタ）アクリレート、１−フェニルエチル（メタ）アクリレート、２−フェニルエチル（メタ）アクリレート、フルフリル（メタ）アクリレート、ジフェニルメチル（メタ）アクリレート、ナフチル（メタ）アクリレート、ペンタクロルフェニル（メタ）アクリレート、２−クロルエチル（メタ）アクリレート、メチル−α−クロル（メタ）アクリレート、フェニル−α−ブロモ（メタ）アクリレート、トリフルオロエチル（メタ）アクリレート、テトラフルオロプロピル（メタ）アクリレート、ポリエチレングリコールジ（メタ）アクリレート、１,４−ブタンジオールジ（メタ）アクリレート、１,６−ヘキサンジオールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の（メタ）アクリル酸エステル、ジアセトンアクリルアミド、スチレン、ビニルトルエン、ジビニルベンゼン等が挙げられる。
【００７６】
上記他の単量体は、本発明の重合性組成物を用いて作製される重合体の硬度、耐熱性、耐溶剤性及び光学特性等の効果が損なわれない範囲で使用することができるが、これらの効果を確実に確保するために、他の単量体の含有量は、本発明の重合性光学活性化合物と上記液晶化合物との合計量１００質量部に対して、５０質量部以下が好ましく、特に３０質量部以下が好ましい。
【００７７】
上記ラジカル重合開始剤としては、過酸化ベンゾイル、２，２’−アゾビスイソブチロニトリル、ベンゾインエーテル類、ベンゾフェノン類、アセトフェノン類、ベンジルケタール類、ジアリールヨードニウム塩、トリアリールスルホニウム塩、ジフェニルヨードニウムテトラフルオロボレート、ジフェニルヨードニウムヘキサフルオロホスホネート、ジフェニルヨードニウムヘキサフルオロアルセネート、ジフェニルヨードニウムテトラ（ペンタフルオロフェニル）ボレート、４−メトキシフェニルフェニルヨードニウムテトラフルオロボレート、４−メトキシフェニルフェニルヨードニウムヘキサフルオロホスホネート、４−メトキシフェニルフェニルヨードニウムヘキサフルオロアルセネート、ビス（４−ｔｅｒｔ−ブチルフェニル）ヨードニウムジフェニルヨードニウムテトラフルオロボレート、ビス（４−ｔｅｒｔ−ブチルフェニル）ヨードニウムジフェニルヨードニウムヘキサフルオロアルセネート、ビス（４−ｔｅｒｔ−ブチルフェニル）ヨードニウムジフェニルヨードニウムトリフルオロメタンスルホネート、トリフェニルスルホニウムヘキサフルオロホスホネート、トリフェニルスルホニウムヘキサフルオロアルセネート、トリフェニルスルホニウムテトラ（ペンタフルオロフェニル）ボレート、４−メトキシフェニルジフェニルスルホニウムテトラフルオロボレート、４−メトキシフェニルジフェニルスルホニウムヘキサフルオロホスホネート、４−メトキシフェニルジフェニルスルホニウムヘキサフルオロアルセネート、４−メトキシフェニルジフェニルスルホニウムトリフルオロメタンスルホナート、４−メトキシフェニルジフェニルスルホニウムトリフェニルスルホニウムテトラ（ペンタフルオロフェニル）ボレート、４−フェニルチオフェニルジフェニルスルホニウムテトラフルオロボレート、４−フェニルチオフェニルジフェニルスルホニウムヘキサフルオロホスホネート、４−フェニルチオフェニルジフェニルスルホニウムヘキサフルオロアルセネート、ｐ−メトキシフェニル−２，４−ビス（トリクロロメチル）−ｓ−トリアジン、２−（ｐ−ブトキシスチリル）−ｓ−トリアジン、２−（ｐ−ブトキシスチリル）−５−トリクロロメチル−１，３，４−オキサジアゾール、９−フェニルアクリジン、９，１０−ジメチルベンズフェナジン、ベンゾフェノン／ミヒラーズケトン、ヘキサアリールビイミダゾール／メルカプトベンズイミダゾール、ベンジルジメチルケタール、チオキサントン／アミン、トリアリールスルホニウムヘキサフルオロホスフェート、ビス（２，４，６−トリメチルベンゾイル）−フェニルホスフィンオキシド等が挙げられる。
【００７８】
また、上記ラジカル重合開始剤と増感剤との組合せも好ましく使用することができる。かかる増感剤としては、チオキサントン、フェノチアジン、クロロチオキサントン、キサントン、アントラセン、ジフェニルアントラセン、ルプレン等が挙げられる。上記ラジカル重合開始剤及び／又は上記増感剤を添加する場合、それらの添加量は、それぞれ、本発明の重合性化合物と上記液晶化合物との合計量１００質量部に対して、１０質量部以下であることが好ましく、５質量部以下がさらに好ましく、０．１〜３質量部の範囲内がより好ましい。
【００７９】
上記溶剤としては、ベンゼン、トルエン、キシレン、メシチレン、ｎ−ブチルベンゼン、ジエチルベンゼン、テトラリン、メトキシベンゼン、１，２−ジメトキシベンゼン、エチレングリコールジメチルエーテル、ジエチレングリコールジメチルエーテル、アセトン、メチルエチルケトン、メチルイソブチルケトン、シクロペンタノン、シクロヘキサノン、酢酸エチル、乳酸メチル、乳酸エチル、エチレングリコールモノメチルエーテルアセテート、プロピレングリコールモノメチルエーテルアセテート、プロピレングリコールモノエチルエーテルアセテート、γ−ブチロラクトン、２−ピロリドン、Ｎ−メチル−２−ピロリドン、ジメチルホルムアミド、クロロホルム、ジクロロメタン、四塩化炭素、ジクロロエタン、トリクロロエチレン、テトラクロロエチレン、クロロベンゼン、ｔ−ブチルアルコール、ジアセトンアルコール、グリセリン、モノアセチレン、エチレングリコール、トリエチレングリコール、ヘキシレングリコール、エチレングリコールモノメチルエーテル、エチルセルソルブ、ブチルセルソルブ等が挙げられる。溶剤は単一化合物であってもよいし、又は混合物であってもよい。これらの溶剤の中でも、沸点が６０〜２５０℃のものが好ましく、６０〜１８０℃のものが特に好ましい。６０℃より低いと塗布工程で溶媒が揮発して膜の厚さにムラが生じやすく、２５０℃より高いと脱溶媒工程で減圧しても溶媒が残留したり、高温での処理による熱重合を誘起したりして配向性が低下する場合がある。
【００８０】
また、本発明の重合性組成物には、選択反射波長及び液晶との相溶性を調節することを目的として、光学活性化合物を添加することができる。かかる光学活性化合物を添加する場合、その添加量は、本発明の重合性化合物と上記液晶化合物との合計量１００質量部に対し、０．１〜１００質量部の範囲内が好ましく、１〜５０質量部がより好ましい。かかる光学活性化合物としては、例えば下記〔化３３〕〜〔化５１〕の化合物を挙げることができる。
【００８１】
【化３３】
2008214411.tif 000034
【００８２】
【化３４】
2008214411.tif 000035
【００８３】
【化３５】
2008214411.tif 000036
【００８４】
【化３６】
2008214411.tif 000037
【００８５】
【化３７】
2008214411.tif 000038
【００８６】
【化３８】
2008214411.tif 000039
【００８７】
【化３９】
2008214411.tif 000040
【００８８】
【化４０】
2008214411.tif 000041
【００８９】
【化４１】
2008214411.tif 000042
【００９０】
【化４２】
2008214411.tif 000043
【００９１】
【化４３】
2008214411.tif 000044
【００９２】
【化４４】
2008214411.tif 000045
【００９３】
【化４５】
2008214411.tif 000046
【００９４】
【化４６】
2008214411.tif 000047
【００９５】
【化４７】
2008214411.tif 000048
【００９６】
【化４８】
2008214411.tif 000049
【００９７】
【化４９】
2008214411.tif 000050
【００９８】
【化５０】
2008214411.tif 000051
【００９９】
【化５１】
2008214411.tif 000052
【０１００】
また、本発明の重合性組成物には、空気界面側に分布する排除体積効果を有する界面活性剤をさらに含有させることができる。該界面活性剤としては、重合性組成物を支持基板等に塗布することを容易にしたり、液晶相の配向を制御したりする等の効果を与えるものが好ましい。かかる界面活性剤としては、４級アンモニウム塩、アルキルアミンオキサイド、ポリアミン誘導体、ポリオキシエチレン−ポリオキシプロピレン縮合物、ポリエチレングリコール及びそのエステル、ラウリル硫酸ナトリウム、ラウリル硫酸アンモニウム、ラウリル硫酸アミン類、アルキル置換芳香族スルホン酸塩、アルキルリン酸塩、ペルフルオロアルキルスルホン酸塩、ペルフルオロアルキルカルボン酸塩、ペルフルオロアルキルエチレンオキシド付加物、ペルフルオロアルキルトリメチルアンモニウム塩等が挙げられる。界面活性剤を使用する場合、その好ましい使用量は、界面活性剤の種類、組成物の成分比等に依存するが、本発明の重合性化合物と上記液晶化合物との合計量１００質量部に対して、０．０１〜５質量部の範囲であることが好ましく、０．０５〜１質量部の範囲内がより好ましい。
【０１０１】
また、本発明の重合性組成物には、必要に応じて添加物をさらに含有させてもよい。重合性組成物の特性を調製するための添加物としては、例えば、保存安定剤、酸化防止剤、紫外線吸収剤、赤外線吸収剤、無機物及び有機物等の微粒子化物、並びにポリマー等の機能性化合物が挙げられる。
【０１０２】
上記保存安定剤は、重合性組成物の保存安定性を向上させる効果を付与することができる。使用できる保存安定剤としては、ヒドロキノン、ヒドロキノンモノアルキルエーテル類、第三ブチルカテコール類、ピロガロール類、チオフェノール類、ニトロ化合物類、２−ナフチルアミン類、２−ヒドロキシナフタレン類等が挙げられる。これらを添加する場合は、本発明の重合性化合物及び上記液晶化合物との合計量１００質量部に対して、１質量部以下であることが好ましく、０．５質量部以下が特に好ましい。
【０１０３】
上記酸化防止剤としては、特に制限なく公知の化合物を使用することができ、ヒドロキノン、２，６−ジ−ｔ−ブチル−ｐ−クレゾール、２，６−ジ−ｔ−ブチルフェノール、トリフェニルホスファイト、トリアルキルホスファイト等が挙げられる。
【０１０４】
上記紫外線吸収剤としては、特に制限なく公知の化合物を使用することができ、例えば、サリチル酸エステル系化合物、ベンゾフェノール系化合物、ベンゾトリアゾール系化合物、シアノアクリレート系化合物又はニッケル錯塩系化合物等によって紫外線吸収能をもたせたものを用いることができる。
【０１０５】
上記微粒子化物は、光学（屈折率）異方性（Δｎ）を調整したり、重合体の強度を上げたりするために用いることができる。上記微粒子化物の材質としては、無機物、有機物、金属等が挙げられる。凝集防止のため、上記微粒子化物としては、０．００１〜０．１μｍの粒子径のものが好ましく、０．００１〜０．０５μｍの粒子径のものがさらに好ましい。また、粒子径の分布がシャープであるものが好ましい。上記微粒子化物を使用する場合は、本発明の重合性化合物と上記液晶化合物との合計量１００質量部に対して、０．１〜３０質量部の範囲内で使用することが好ましい。
【０１０６】
上記無機物としては、セラミックス、フッ素金雲母、フッ素四ケイ素雲母、テニオライト、フッ素バーミキュライト、フッ素ヘクトライト、ヘクトライト、サポナイト、スチブンサイト、モンモリロナイト、バイデライト、カオリナイト、フライポンタイト、ＺｎＯ、ＴｉＯ2、ＣｅＯ2、Ａｌ2Ｏ3、Ｆｅ2Ｏ3、ＺｒＯ2、ＭｇＦ2、ＳｉＯ2、ＳｒＣＯ3、Ｂａ（ＯＨ）2、Ｃａ（ＯＨ）2、Ｇａ（ＯＨ）3、Ａｌ（ＯＨ）3、Ｍｇ（ＯＨ）2、Ｚｒ（ＯＨ）4等が挙げられる。また、炭酸カルシウムの針状結晶等の微粒子は光学異方性を有し、このような微粒子によって重合体の光学異方性を調節できる。
上記有機物としては、カーボンナノチューブ、フラーレン、デンドリマー、ポリビニルアルコール、ポリメタクリレート、ポリイミド等が挙げられる。
【０１０７】
上記ポリマーは、重合体の電気特性や配向性を制御することができる。上記ポリマーとしては、上記溶剤に可溶性の高分子化合物が好ましく使用することができる。かかる高分子化合物としては、ポリアミド、ポリウレタン、ポリウレア、ポリエポキサイド、ポリエステル、ポリエステルポリオール等が挙げられる。
【０１０８】
以上に述べた本発明の重合性化合物以外の任意成分（但し、液晶化合物、ラジカル重合開始剤及び溶剤を除く）は、特に制限なく、作製される重合体の特性を損なわない範囲で適宜使用することができるが、本発明の重合性化合物と上記液晶化合物との合計量１００質量部に対して、全任意成分の合計で好ましくは３０質量部以下、より好ましくは１０質量部以下となるようにする。
【０１０９】
次に、本発明の重合体について説明する。
本発明の重合体は、例えば、上記重合性組成物を溶剤に溶解して溶液とした後、支持基板に塗布して、重合性組成物中の液晶分子を配向させた状態で脱溶媒し、次いでエネルギー線を照射して重合することにより得ることができる。
【０１１０】
上記支持基板としては、特に限定されないが、好ましい例としては、ガラス板、ポリエチレンテレフタレート板、ポリカーボネート板、ポリイミド板、ポリアミド板、ポリメタクリル酸メチル板、ポリスチレン板、ポリ塩化ビニル板、ポリテトラフルオロエチレン板、セルロース板、シリコン板、反射板、シクロオレフィンポリマー、方解石板等が挙げられる。このような支持基板上に、後述のようにポリイミド系配向膜又はポリビニルアルコール系配向膜を施したものが、特に好ましく使用することができる。
【０１１１】
上記支持基板に本発明の重合性組成物の溶液を塗布する方法としては、公知の方法を用いることができ、該方法としては、カーテンコーティング法、押し出しコーティング法、ロールコーティング法、スピンコーティング法、ディップコーティング法、バーコーティング法、スプレーコーティング法、スライドコーティング法、印刷コーティング法、流延成膜法等が挙げられる。尚、本発明の重合体の膜厚は、用途等に応じて適宜選択されるが、好ましくは０．００１〜３０μｍ、より好ましくは０．００１〜１０μｍ、特に好ましくは０．００５〜８μｍの範囲から選択される。
【０１１２】
本発明の重合性組成物中の液晶分子を配向させる方法としては、例えば、支持基板上に事前に配向処理を施す方法が挙げられる。配向処理を施す好ましい方法としては、各種ポリイミド系配向膜又はポリビニルアルコール系配向膜からなる液晶配向層を支持基板上に設け、ラビング等の処理を行う方法が挙げられる。また、支持基板上の重合性組成物に磁場や電場等を印加する方法等も挙げられる。
【０１１３】
本発明の重合性組成物を重合させる方法は、光、電磁波又は熱を用いる公知の方法を適用できる。光又は電磁波による重合反応としては、ラジカル重合、アニオン重合、カチオン重合、配位重合、リビング重合等が挙げられる。これらの重合反応によれば、重合性組成物が液晶相を示す条件下で、重合を行なわせることが容易である。また、磁場や電場を印加しながら架橋させることも好ましい。支持基板上に形成した液晶（共）重合体は、そのまま使用してもよいが、必要に応じて、支持基板から剥離したり、他の支持基板に転写したりして使用してもよい。
【０１１４】
上記光の好ましい種類は、紫外線、可視光線、赤外線等である。電子線、Ｘ線等の電磁波を用いてもよい。通常は、紫外線又は可視光線が好ましい。好ましい波長の範囲は１５０〜５００ｎｍである。さらに好ましい範囲は２５０〜４５０ｎｍであり、最も好ましい範囲は３００〜４００ｎｍである。光源としては、低圧水銀ランプ（殺菌ランプ、蛍光ケミカルランプ、ブラックライト）、高圧放電ランプ（高圧水銀ランプ、メタルハライドランプ）、ショートアーク放電ランプ（超高圧水銀ランプ、キセノンランプ、水銀キセノンランプ）等が挙げられるが、高圧水銀ランプ又は超高圧水銀ランプを使用することが好ましい。光源からの光はそのまま重合性組成物に照射してもよく、フィルターによって選択した特定の波長（又は特定の波長領域）を重合性組成物に照射してもよい。好ましい照射エネルギー密度は、２〜５０００ｍＪ／ｃｍ2であり、さらに好ましい範囲は１０〜３０００ｍＪ／ｃｍ2であり、特に好ましい範囲は１００〜２０００ｍＪ／ｃｍ2である。好ましい照度は０．１〜５０００ｍＷ／ｃｍ2であり、さらに好ましい照度は１〜２０００ｍＷ／ｃｍ2である。光を照射するときの温度は、重合性組成物が液晶相を有するように設定できるが、好ましい照射温度は１００℃以下である。１００℃以上の温度では、熱による重合が起こり得るので良好な配向が得られない場合がある。
【０１１５】
本発明の重合体は、光学異方性を有する成形体として利用することができる。この成形体は、例えば、位相差板（１／２波長板、１／４波長板等）、偏光素子、二色性偏光板、液晶配向膜、反射防止膜、選択反射膜、視野角補償膜等の光学フィルム等に用いて光学補償に使用することができる。特にディスプレイ用光学フィルムに好適である。その他に、液晶レンズ、マイクロレンズ等の光学レンズ、高分子分散型液晶（ＰＤＬＣ）電子ペーパー、デジタルペーパー等の情報記録材料にも利用することができる。
【実施例】
【０１１６】
以下、合成例、実施例、比較例及び評価例をもって本発明を更に説明する。しかしながら、本発明は以下の合成例等によって制限を受けるものではない。尚、下記合成例１は、本発明の重合性化合物の実施例を示すものであり、下記実施例１は、本発明の重合性組成物及び該重合性組成物を用いた本発明の重合体の実施例を示すものである。また、下記評価例においては、実施例１の重合体及び比較例１の重合体の物性を評価した。
【０１１７】
〔合成例１〕（化合物Ｎｏ．１の製造）
化合物Ｎｏ．１を〔化５２〕に示す反応式に従い、下記の手順で合成した。
【０１１８】
【化５２】
2008214411.tif 000053
【０１１９】
窒素雰囲気下において、メタンスルホニルクロリド（ＭｓＣｌ）０．７６ｇ（６．６３ｍｍｏｌ）及びテトラヒドロフラン（ＴＨＦ）４ｇを混合後、−３０℃まで冷却し、３，４−ジアクリロイルオキシ安息香酸１．５７ｇ（５．９９ｍｍｏｌ）及びトリエチルアミン（ＴＥＡ）０．７３ｇ（７．２１ｍｍｏｌ）をテトラヒドロフラン（ＴＨＦ）８ｇに溶解した溶液を滴下し、１時間攪拌した。攪拌後、４−ジメチルアミノピリジン７ｍｇ（０．０６ｍｍｏｌ）及び〔化５２〕に示すフェノール化合物〔２−アクリロイルオキシヘキシルオキシ−６−（３−プロピオニル−４−ヒドロキシ）フェニルオキシカルボニルナフタレン〕３ｇ（６．１２ｍｍｏｌ）を加え、トリエチルアミン０．７３ｇ（７．２１ｍｍｏｌ）を滴下し、２時間攪拌して反応させた。反応後、水洗を行い、溶媒を留去して残渣をシリカゲルカラムクロマトグラフィー（展開溶媒：酢酸エチル／ヘキサンの混合溶媒）により精製し、トルエン／メタノールの混合溶媒で再結晶し、白色固体２．０９ｇ（収率４６％）を得た。
得られた白色固体について分析を行ったところ、目的物である化合物Ｎｏ．１と同定された。これらの分析結果について下記に示す。
【０１２０】
（１）1Ｈ−ＮＭＲ［ＣＤＣｌ3］（ｐｐｍ）
１．１（ｔ；３Ｈ）、１．３−１．６（ｍ；４Ｈ）、１．７（ｑｕｉｎ；２Ｈ）、１．９（ｑｕｉｎ；２Ｈ）、２．９（ｑ；２Ｈ）、４．１（ｔ；２Ｈ）、４．２（ｔ；２Ｈ）、５．８（ｍ；１Ｈ）、６．０−６．２（ｍ；３Ｈ）、６．２−６．５（ｍ；３Ｈ）、６．６（ｄ；２Ｈ）、７．１−７．３（ｍ；３Ｈ）、７．４−７．５（ｍ；２Ｈ）、７．７−７．９（ｍ；３Ｈ）、８．１−８．２（ｍ；３Ｈ）、８．７（ｓ；１Ｈ）
【０１２１】
（２）ＩＲ［ＫＢｒ錠剤法］（ｃｍ-1）
５８６、７５６、７９９、８２９、８６４、９０３、９４５、９８０、１０１５、１０７２、１１４６、１１８８、１２８１、１３４６、１４００、１４８１、１５０１、１６２０、１７０１、１７２０、１７５１、２８５８、２９４３、３０８２
【０１２２】
（３）相転移温度
得られた化合物Ｎｏ．１について、示差走査熱量分析装置（サーモプラスＤＳＣ−８２３０；（株）リガク製）にて、窒素雰囲気下（５０ｍｌ／ｍｉｎ）で、３０℃から１２０℃まで５℃／ｍｉｎで昇温した後、１２０℃から３０℃まで５℃／ｍｉｎで降温した際のＤＳＣ曲線のピーク温度、及び偏光顕微鏡を用いた光学組織の観察結果により、下記の相転移温度を確認した。
【０１２３】
【化５３】
2008214411.tif 000054
【０１２４】
〔実施例１〕重合性組成物及び重合体の作製
下記の手順（［１］重合性組成物溶液の調製、［２］ガラス基板への塗布）に従い、本発明の重合性組成物から重合体を作製した。
【０１２５】
［１］重合性組成物溶液の調製
表１に記載の配合に従って、実施例１−１及び１−２の重合性組成物をそれぞれ調製した。重合性組成物１．０ｇを溶媒（メチルエチルケトン）４．０ｇに添加して溶解し、ラジカル重合開始剤（Ｎ−１９１９；（株）ＡＤＥＫＡ製）０．０３ｇを加えて完全に溶解した後に、０．４５μｍフィルターでろ過処理を実施して、実施例１−１及び１−２の重合性組成物溶液をそれぞれ調製した。
【０１２６】
［２］ガラス基板への塗布
上記［１］で調製した重合性組成物溶液を、ポリイミドを塗布しラビングを施したガラス基板上に、スピンコーターで塗工した。塗工は、膜厚が約１．０μｍになるように、スピンコーターの回転数及び時間を調整して実施した。塗工後、ホットプレートを用いて１００℃で３分間乾燥して室温下で５分間冷却し、次いで高圧水銀灯（１２０Ｗ／ｃｍ2）を２０秒間照射し、塗工膜を硬化させて重合体を得た。
【０１２７】
〔比較例１〕重合性組成物及び重合体の作製
重合性組成物の配合を変更した以外は〔実施例１〕と同様にして、比較例１−１、１−２及び１−３の重合性組成物をそれぞれ調製し、各重合性組成物を用いて重合体をそれぞれ作製した。尚、重合性組成物の配合は、それぞれ表１に記載した通りとした。
【０１２８】
〔評価例〕
上記実施例１及び比較例１で得られた重合体について、物性（配向の均質性、鉛筆硬度及び耐熱性）の評価を以下のようにして実施した。これらの結果を下記表１に示す。
【０１２９】
（１）配向の均質性
得られた重合体の配向の均質性を、偏光顕微鏡を用いて評価した。クロスニコル下で重合体試料を設置したステージを回転させることによって、重合体の配向状態を観察し、配向の均質性について評価した。重合体の配向が均一に得られていれば○、配向が得られても不均一であれば△、重合体に結晶等が発生して配向が全く得られていなければ×とした。
【０１３０】
（２）鉛筆硬度
得られた重合体の鉛筆硬度を、ＪＩＳ  Ｋ−５６００−５−４の測定方法に準じて評価した。即ち、水平な重合体の膜表面に対して、次第に硬度の高い鉛筆を４５°の角度で押しつけることによって、膜表面に傷が生じた際の鉛筆硬度を求めた。
【０１３１】
（３）耐熱性
得られた重合体を２００℃のオーブンで３０分間加熱し、加熱前後のリターデーション（Ｒ）を測定した。加熱前後において、リターデーション（Ｒ）が５％以上変化した場合は×、５％未満の変化であった場合は○とした。
尚、リターデーション（Ｒ）は、偏光顕微鏡を用いてセナルモン法に基づいて、室温２５℃で波長５４６ｎｍにおいて測定した。
【０１３２】
【表１】
2008214411.tif 000055
【０１３３】
【化５４】
2008214411.tif 000056
【０１３４】
上記表１の結果より、以下のことが明らかである。
本発明以外の重合性化合物である比較化合物１のみを用いて作製した重合体（比較例１−１）は、耐熱性や膜表面の硬度（鉛筆硬度）が満足できるものではなかった。また、三官能の（メタ）アクリロイルオキシ基を有する化合物であるが、本発明の重合性化合物でない比較化合物２を用いた場合（比較例１−２及び比較例１−３）は、膜表面に結晶の析出による白化が認められ、均一な重合体が得られなかった。
それに対して、本発明の重合性化合物を使用した場合（実施例１−１及び１−２）は、膜表面の硬度及び耐熱性が向上し、配向の均質性も実用に耐え得るレベルを確保することができた。
【０１３５】
以上より、本発明の重合性化合物を含有する重合性組成物を光硬化して得られる重合体は、硬度及び耐熱性に優れ、光学偏光子、位相差板、視覚補償フィルム、輝度向上フィルム及び反射膜等の光学フィルムとして有用であることが確認できた。